(57)【要約】【課題】３次元方向へ容易に曲げることができる溶接用裏当て金を提供する。【解決手段】角型鋼管よりなるコラム５の端部とダイヤフラム６とを溶接する際、コラムの端部とダイヤフラムの間に形成したルートギャップをコラムの内周面側から閉鎖する溶接用裏当て金であって、コラムのコーナ部５ａ内周面に当接するよう曲げ加工する裏当て金本体１の曲げ加工部分の内周面側に、裏当て金本体の長手方向と直交し、かつ裏当て金本体の長手方向に間隔を存して、複数の角溝２ａよりなる縦溝群２を形成すると共に、縦溝群と直交し、かつ裏当て金本体の幅方向に間隔を存して、複数の角溝３ａよりなる横溝３を形成したもので、３次元方向へ曲げることができる裏当て金本体が容易かつ安価に得られる。【選択図】図２
2011147989.tif 000002
【特許請求の範囲】
【請求項１】
角型鋼管よりなるコラムの端部とダイヤフラムとを溶接する際、前記コラムの端部と前記ダイヤフラムの間に形成したルートギャップを前記コラムの内周面側から閉鎖する溶接用裏当て金であって、前記コラムのコーナ部内周面に当接するよう曲げ加工する前記裏当て金本体の曲げ加工部分の内周面側に、前記裏当て金本体の長手方向と直交し、かつ前記裏当て金本体の長手方向に間隔を存して、複数の角溝よりなる縦溝群を形成すると共に、前記縦溝群と直交し、かつ前記裏当て金本体の幅方向に間隔を存して、複数の角溝よりなる横溝を形成したことを特徴とする溶接用裏当て金。
【請求項２】
前記縦溝群を形成する前記角溝及び前記横溝形成する前記角溝の深さを４．５〜６ｍｍとし、溝幅を２〜３ｍｍとしてなる請求項１に記載の溶接用裏当て金。
【請求項３】
前記裏当て金本体の曲げ加工部分に形成するコーナＲの値をｘとした場合、
曲げ加工部分の長さＬ＝２ｘＲ×３．１４×９０〜９５／３６０
により曲げ加工部分の長さＬを算出し、
前記コラムがＢＣＲの場合、前記曲げ加工部分の長さＬの範囲に前記縦溝群を形成する前記角溝を７〜１０本形成し、前記コラムがＢＣＰの場合、前記曲げ加工部分の長さＬの範囲に前記縦溝群を形成する前記角溝を１０〜１４本形成すると共に、横溝の各角溝は、前記裏当て金本体の上辺及び下辺から８ｍｍ以上離間する位置に形成してなる請求項１または２に記載の溶接用裏当て金。
【発明の詳細な説明】
【技術分野】
【０００１】
本発明はビル等の鉄骨構造物を構成するコラムとダイヤフラムを溶接する際に使用する溶接用裏当て金に関する。
【背景技術】
【０００２】
従来ビル等の鉄骨構造物を構成するコラムには、丸型鋼管や角型鋼管が使用されており、これらコラムの多くは、各階毎にコラムと梁接合部材とに分割して、コラムとダイヤフラムを突合せ溶接し、ダイヤフラムに梁接合部材を突合せ溶接する方法が一般に採用されている。
また工場や建築現場でコラムとダイヤフラムを溶接する場合、突合せ部の内側に裏当て金を当接して、コラムとダイヤフラムの溶接を行っており、コラムの溶接に使用する裏当て金としては、例えば特許文献１や２に記載のものが公知である。
【０００３】
特許文献１に記載の裏当て金は、金板本体の曲げ部に相当する内面に、長手方向と直交する方向に複数の切り欠き溝を設けたもので、切り欠き溝が内角部に位置するようにして金板本体を切り欠き溝部分で曲げることにより、角形コラムのコーナ部内面に沿った形状に金板本体が曲げ加工できるようになっており、切り欠き溝により曲げ部を形成する際の曲げ応力を低減できる上、曲げ形状のフレキシブル性を向上できる等の効果を有している。
【０００４】
また特許文献２に記載の角コラムの溶接裏当て金用鋼板は、角コラムの各角部の内曲面部に当てるべき部分に、並列に配置された一群の溝が形成されており、前記溝の形状は、その深さにおける５０％以上の部分の両側面が平行な形状であり、その溝位置における残存板厚が１．５〜２．５ｍｍであり、一群の溝の数が４以上であり、各溝の幅が４ｍｍ以下、かつ溝のピッチが２．７５ｍｍ以上であり、作業者が治具を用いずに曲げることができ、かつロボット溶接を行ったとき抜けが起こらないように構成されている。
【０００５】
一方前記特許文献１及び２に記載の溶接用裏当て金は、何れも２次元方向へ折り曲げて使用するようになっているが、３次元方向へ折り曲げることができる溶接用裏当て金として、例えば特許文献３に記載されたものがある。
前記特許文献３に記載された裏当て金は、厚さが幅方向に一定な四角断面形状の裏当て金用材料の、パネルのコーナ部内側に当接する部分の背面に、深さが裏当て金用材料の幅方向で異なる一群のＶ溝を長手方向と直交する方向に形成している。
【０００６】
すなわちＶ溝の深さを、裏当て金用材料の一方の端面側が深く、そして他方の端面側が浅くなるように形成している。
そして前記構成により、台形パネル（絞りコラム）とダイヤフラムを溶接する場合に、台形パネルの内面の傾斜に合せて裏当て金用材料を斜めに曲げることができるため、ダイヤフラムに対して裏当て金用材料の端面を線接触ではなく面接触で当接することができ、これによって特にコーナ部分に隙間が生じることがないので、溶接欠陥のない溶接が可能となる等の効果を有している。
【先行技術文献】
【特許文献】
【０００７】
【特許文献１】実開昭６３−１５７４９７号公報
【特許文献２】特開２００３−１５４４８９号公報
【特許文献３】特開平１１−９０６８８号公報
【発明の概要】
【発明が解決しようとする課題】
【０００８】
しかし前記特許文献１、２に記載された裏当て金では、曲げる方向が２次元方向に限られることから、次のような問題がある。
すなわちビル等の鉄骨構造物に使用されているコラムは、通常垂直方向に直線的に溶接して連結していくが、建築物の上階に行くに従ってコラムのサイズを小さくすることがある。
サイズの異なるコラムを接続する場合、従来では各コラムとの間に角テーパ状の絞りコラムを介在させて、サイズの異なるコラムを互いに接続する方法が採用されている。
この方法では、絞りコラムとダイヤフラムの突合せ部に裏から当接する裏当て金は、絞りコラム内周面の傾斜に沿って３次元方向に曲げる必要がある。
【０００９】
一方ビルの最上階等に使用するコラムには、日照権等の関係で斜めに設置されるコラムがある。
斜めに設置されるコラムと垂直に設置されるコラムとを接続する場合、コラムの先端を所定の角度で切断し、切断面にダイヤフラムを溶接することになるため、コラムとダイヤフラムの突合せ部に裏から当接する裏当て金は、コラム端面の傾斜に沿って３次元方向に曲げる必要がある。
【００１０】
しかし前記特許文献１や２に記載の裏当て金では、２次元方向にしか曲げることができないため、サイズの異なるコラムを接続したり、斜めに設置されるコラムと垂直に設置されるコラムとを接続する場合、複数の裏当て金を３次元方向に配置して溶接するため、複数の裏当て金を仮付けする作業を必要とし、裏当て金の仮付け作業に手間と時間がかかることから、作業能率が悪い等の問題がある。
また複数の裏当て金を使用する場合、各裏当て金の接続部分に隙間が生じないように裏当て金の端部を加工する必要があるため、この加工にも多くの工数を必要とする問題もある。
【００１１】
一方前記特許文献３に記載の溶接用裏当て金は、３次元方向へ曲げることができることから、サイズの異なるコラムを接続するために使用する絞りコラムとダイヤフラムとを溶接する際の溶接用裏当て金に適している。
しかしＶ溝の深さを、裏当て金用材料の一方の端面側が深く、そして他方の端面側が浅くなるように形成する必要があることから、深さの異なる複数のＶ溝を形成するのに多くの時間と手間を必要とし、生産性が悪い上コスト高となる問題がある。
本発明はかかる従来の問題を改善するためになされたもので、３次元方向へ容易に曲げることができ、かつ製作も容易な溶接用裏当て金を提供することを目的とするものである。
【課題を解決するための手段】
【００１２】
本発明の溶接用裏当て金は、角型鋼管よりなるコラムの端部とダイヤフラムとを溶接する際、コラムの端部とダイヤフラムの間に形成したルートギャップをコラムの内周面側から閉鎖する溶接用裏当て金であって、コラムのコーナ部内周面に当接するよう曲げ加工する裏当て金本体の曲げ加工部分の内周面側に、裏当て金本体の長手方向と直交し、かつ裏当て金本体の長手方向に間隔を存して、複数の角溝よりなる縦溝群を形成すると共に、縦溝群と直交し、かつ裏当て金本体の幅方向に間隔を存して、複数の角溝よりなる横溝を形成したものである。
【００１３】
前記構成により、プレスにより曲げ加工部分を所定のＲ形状に曲げ加工することにより、より少ないプレス荷重により裏当て金本体の曲げ加工部分を２次元方向及び３次元方向へ同時に曲げ加工することができるようになり、絞りコラムとダイヤフラムの突合せ溶接する場合や、斜めに設置されるコラムと垂直に設置されるコラムとをダイヤフラムを介して溶接する場合に使用する３次元方向へ曲げることができる裏当て金本体が容易かつ安価に得られるようになる。
【００１４】
本発明の溶接用裏当て金は、縦溝群を形成する角溝及び横溝形成する角溝の深さを４．５〜６ｍｍとし、溝幅を２〜３ｍｍとしたものである。
【００１５】
前記構成により、曲げ加工部分の残厚が人力で曲げ加工する従来の溶接用裏当て金に比べて厚くなっているため、溶接電流の大きいロボット溶接を行った場合でも残厚部分が抜け落ちることがなく、これによって溶接電流が途切れることにより生じる溶接の中断が未然に防止できるようになり、溶接作業の能率向上が図れるようになる。
【００１６】
本発明の溶接用裏当て金は、前記裏当て金本体の曲げ加工部分に形成するコーナＲの値をｘとした場合、
曲げ加工部分の長さＬ＝２ｘＲ×３．１４×９０〜９５／３６０
により曲げ加工部分の長さＬを算出し、
コラムがＢＣＲの場合、曲げ加工部分の長さＬの範囲に縦溝群を形成する角溝を７〜１０本形成し、コラムがＢＣＰの場合、曲げ加工部分の長さＬの範囲に前記縦溝群を形成する角溝を１０〜１４本形成すると共に、横溝の各角溝は、裏当て金本体の上辺及び下辺から８ｍｍ以上離間する位置に形成したものである。
【００１７】
前記構成により、人力や治具を使用して曲げ加工を行う場合に比べてより精度の高い曲げ加工が可能なことから、コラムと裏当て金本体との間に隙間を生じることなくルートギャップをコラムの内周面側から閉鎖することができ、これによって溶接の際溶融金属がコラムの内側へ漏出することがないため、欠肉等の溶接欠陥がない安定した形状の溶接ビードが得られるようになる。
【発明の効果】
【００１８】
本発明の溶接用裏当て金によれば、プレスにより曲げ加工部分を所定のＲ形状に曲げ加工することにより、より少ないプレス荷重により裏当て金本体の曲げ加工部分を２次元方向及び３次元方向へ同時に曲げ加工することができるようになり、絞りコラムとダイヤフラムの突合せ溶接する場合や、斜めに設置されるコラムと垂直に設置されるコラムとをダイヤフラムを介して溶接する場合に使用する３次元方向へ曲げることができる裏当て金本体が容易かつ安価に得られるようになる。
また人力や治具を使用して曲げ加工を行う場合に比べてより精度の高い曲げ加工が可能なことから、コラムと裏当て金本体との間に隙間を生じることなくルートギャップをコラムの内周面側から閉鎖することができ、これによって溶接の際溶融金属がコラムの内側へ漏出することがないため、欠肉等の溶接欠陥がない安定した形状の溶接ビードが得られるようになる。
【図面の簡単な説明】
【００１９】
【図１】本発明の実施の形態になる溶接用裏当て金の斜視図である。
【図２】本発明の実施の形態になる溶接用裏当て金の平面図である。
【図３】本発明の実施の形態になる溶接用裏当て金の側面図である。
【図４】本発明の実施の形態になる溶接用裏当て金を折り曲げた状態の平面図である。
【図５】本発明の実施の形態になる溶接用裏当て金を使用する際の分解斜視図である。
【図６】本発明の実施の形態になる溶接用裏当て金を３次元方向に折り曲げて使用する状態の断面図である。
【図７】図６のＡ円内の拡大図である。
【図８】本発明の実施の形態になる溶接用裏当て金を使用してコラムにダイヤフラムを斜めに溶接した状態の断面図である。
【図９】図８のＢ円内の拡大図である。
【図１０】本発明の実施の形態になる溶接用裏当て金の変形例を示す平面図である。
【図１１】本発明の実施の形態になる溶接用裏当て金の変形例を示す平面図である。
【発明を実施するための形態】
【００２０】
本発明の実施の形態を、図面を参照して詳述する。
図１ないし図３に示す裏当て金本体１は、後述するコラム５やダイヤフラム６と同材質の帯状鋼板よりなり、板厚ｔ１及び幅Ｗ１が全長に亘ってほぼ一定となっている。
裏当て金本体１は、角型鋼管よりなるコラム５の端部内周面に隙間なく当接するよう予め曲げ加工した状態で使用するが、曲げ形状は例えば図４に示すようにほぼコ字型となっており、一対の裏当て金本体１の両端部を互に突合せた状態でコラム５端部の内周面に隙間なく当接できる寸法となっている。
【００２１】
裏当て金本体１の曲げ加工部分の内周面は、予め縦方向に形成された縦溝群２と横方向に形成された横溝３が互いに交差するよう格子状に形成されている。
縦溝群２は、裏当て金本体１を２次元方向に曲げやすくするもので、開口部から底面までの溝幅Ｗ２がほぼ一定となった複数本の角溝２ａを、裏当て金本体１の長手方向と直交し、かつ長手方向にほぼ等間隔となるよう切削加工することにより形成されている。
縦溝群２は、裏当て金本体１を２次元方向へ折り曲げた際、コラム５の内周面と当接する面を外周面とすると、その反対側の面である内周面側に形成されていて、溝幅Ｗ２は１．４〜２．５ｍｍ程度に、深さＤ１は、裏当て金本体１の板厚ｔ１が例えば約９ｍｍの場合、４．５〜６ｍｍ程度となっており、これによって角溝２ａを形成した後の残りの板厚（残厚）ｔ２は、３〜４．５ｍｍ程度となり、人力では所定のＲに曲げられない程度の剛性を持っている。
【００２２】
また建築構造用冷間ロール成形角型鋼管（ＢＣＲ）をコラム５として使用する場合と、建築構造用冷間プレス成形角型鋼管（ＢＣＰ）をコラム５として使用する場合とでは、裏当て金本体１の曲げる範囲（以下曲げ加工部分の長さＬという）が異なる。
これはＢＣＲのコーナＲの標準値がＲ２．５ｔであるのに対し、ＢＣＰのコーナＲの標準値がＲ３．５ｔとなっているためで（なおｔはコラムの板厚）、ＢＣＲとＢＣＰとでは外周のコーナＲが異なることから当然内周のコーナＲも異なり、コラム５のコーナ部内周面に当接する裏当て金本体１の外周面の曲げ長さＬは、ＢＣＲコラムの曲げ長さＬ１に対し、ＢＣＰコラムの曲げ長さＬ２が若干長くなる（Ｌ１＜Ｌ２）。
このためＢＣＲをコラム５に使用する場合、縦方向の角溝群２を構成する角溝２ａの数は７〜１０本、そしてＢＣＰをコラム５に使用する場合、角溝２ａの数は１０〜１４本を裏当て金本体１の曲げ加工部分の長さＬの範囲に形成するようにしている。
これによってプＢＣＰコラム５に使用する裏当て金本体１の外周面とコラム５のコーナＲがより密着しやすくなる。
【００２３】
なお得ようとするコーナＲの値をｘとした場合、次式により曲げ長さＬを求めることができる。
曲げ加工部分の長さＬ＝２ｘＲ×３．１４×９０〜９５／３６０
例えば３０ＲのコーナＲを得ようとした場合、
Ｌ＝２×３０×３．１４×９０〜９５／３６０
Ｌ＝４７．１〜４９．７となり、曲げ加工部分の曲げ長さＬは、約４７〜５０ｍｍとなる。
また各角溝１ｂのピッチＰは、次式により求めることができる。
Ｐ＝曲げ加工部分の長さＬ÷角溝の数ｎ
コラム５がＢＣＲの場合、角溝２ａの数が７〜１０のため、Ｐ＝Ｌ÷（７〜１０）
コラム５がＢＣＰの場合、角溝２ａの数が１０〜１４のため、Ｐ＝Ｌ÷（１０〜１４）
となる。
【００２４】
一方横溝３は、裏当て金本体１を３次元方向に曲げやすくするもので、開口部から底面までの幅Ｗ３がほぼ一定となった複数、例えば２本の角溝３ａを、裏当て金本体１の長手方向に沿い、かつ幅方向に間隔を存して形成することにより構成されている。
そして裏当て金本体１の幅Ｗ１が例えば２５ｍｍの場合、上辺から８ｍｍ、下辺から８ｍｍの位置にそれぞれ角溝３ａが上辺及び下辺と平行するように形成されており、この場合各角溝３ａの間隔は９ｍｍとなる（何れも角溝３ａの中心線までの距離）。
【００２５】
また各角溝３ａの幅Ｗ３は約２ｍｍ、深さＤ２は約４．５〜６ｍｍとなっており、各角溝３ａの長さＬ３は、次の理由で曲げ加工部分の長さＬより予め長く設定されている。
すなわち裏当て金本体１の曲げ加工部分に形成する縦溝群２と横溝３は、何れもディスク状の溝切りカッタを使用して切削加工するが、溝切りカッタとしては、ディスクの周囲に例えば超硬チップが接合されたものを使用している。
この溝切りカッタを切削機械（図示せず）に装着し、溝切りカッタを回転させながら裏当て金本体１を固定したテーブルを切削方向へ移動させて、まず縦溝群２の各角溝２ａを所定のピッチで複数本切削加工する。
【００２６】
縦溝群２の全ての角溝２ａを切削加工したら、次に横溝３の各角溝３ａを同様の溝切りカッタを使用して切削するが、溝切りカッタは円形のため切削範囲を曲げ加工部分の長さＬの範囲にすると、横溝３の各角溝２ａの両端側が切削カッタの外周と同じ曲率の円弧状となり、各角溝２ａの両端側の深さＤが漸次減少してしまう。
これを防止するため、予め曲げ加工部分の長さＬより長く横溝３ａを切削して、図３に示すように曲げ加工部分の長さＬの範囲では、縦溝群２の各角溝２ａの深さＤ１と同じ深さＤ２となるようにしている。
なお３次元方向により曲げやすくするため、横溝３の各角溝３ａの深さＤ２を、縦溝群２の各角溝２ａの深さＤ１より深くすることもある。
【００２７】
次に前記構成された溶接用裏当て金を使用して、コラム１とダイヤフラム２を溶接する際の作用を説明する。
ビル等の鉄骨構造物の主柱となるコラム５は、通常各階毎にダイヤフラム６を設けて、このダイヤフラム６を介して各コラム５を長手方向に接続していくため、予め所定長さに切断したコラム５の端面にダイヤフラム６を溶接する作業が必要となる。
また溶接に使用する裏当て金本体１は、溶接するコラム５の内周長に合せて切断し、所定の形状に曲げ加工するが、コラム５に使用する角型鋼管には、ＢＣＲとＢＣＰとがあり、裏当て金本体１も、コラム５の規格サイズに合せて縦溝群２を形成したものを使用する。
【００２８】
すなわちコラム５のコーナ部５ａ内周面に合せて裏当て金本体１の曲げ加工部分を曲げ加工する際に、コラム５のコーナ部５ａに縦溝群２が位置するように、裏当て金本体１の曲げ加工部分の長さＬの範囲をほぼ９０°〜９５°の角度に曲げ加工するが、このとき裏当て金本体１の両端側突合せ部１ａが図４に示すように、コラム５の一辺のほぼ中央付近となるようにし、突合せ部１ａがコラム５のコーナ部５ａにこないように配慮する。
なお裏当て金本体１を実際に使用する際には、コラム１のコーナ部５ａに合せてほぼ９０°に曲げた状態のものを使用するが、コラム１のコーナ部５ａに連続する各辺の角度にはバラつきがあることから、必ずしも正確に９０°とは限らず、また保管中や輸送中に曲げ角度が狂うことがある。
そこで予め９０°より大きい角度、例えば９１〜９５度に曲げ加工することにより角度調整代の１〜５°を予め付与し、後述するように角度調整を可能にしている。
裏当て金本体１の曲げ加工部分を曲げ加工するに当たっては、プレスに装着した金型（何れも図示せず）に裏当て金本体１の曲げ加工部分が位置するようにセットし、プレスにより曲げ加工部分を所定のＲ形状に曲げ加工するが、プレスにより曲げ加工することにより、従来の人力で曲げ加工する溶接用裏当て金に比べて精度の高い曲げ加工が可能となり、コラム５のコーナ部５ａ内周面に隙間なく密着させることができるコ字形の裏当て金本体１が得られるようになる。
【００２９】
以上のようにして２次元方向に曲げ加工した裏当て金本体１は、コラム５とダイヤフラム６が直角となるよう突合せ溶接する場合に使用するが、図５に示すように絞りコラム７とダイヤフラム６を突合せ溶接する場合は、絞りコラム７の傾斜に沿って裏当て金本体１を３次元方向へ曲げ加工したものが必要となる。
裏当て金本体１を３次元方向へ曲げ加工するに当たっては、裏当て金本体１の曲げ加工部分を３次元方向へ曲げ加工する金型（図示せず）を使用するが、この金型は、コラム５のコーナ部５ａ内周面に隙間なく当接するよう裏当て金本体１を２次元方向へ曲げ加工すると同時に、絞りコラム７の傾斜する内面にも隙間なく当接するよう３次元方向へも曲げ加工できるものを使用する。
【００３０】
すなわち図７に示すように、裏当て金本体１の下辺側より上辺側が狭くなるように曲げ加工して、曲げ加工部分が絞りコラム７のコーナ部内周面のＲに沿って隙間なく当接できるようにすると同時に、絞りコラム７の上下方向の傾斜（垂直に対しほぼ３０°以内）沿うようにするもので、２次元方向の曲げに対しては、裏当て金本体１の曲げ加工部分に形成した複数の角溝２ａからなる縦溝群２が曲げ加工を容易にし、３次元方向の曲げに対しては、裏当て金本体１の曲げ加工部分に形成した複数の角溝３ａからなる横溝３が曲げ加工を容易にしている。
【００３１】
プレスにより裏当て金本体１を加圧して、裏当て金本体１を２次元方向と同時に３次元方向の曲げ加工すると、曲げ加工部分の内周面側に圧縮荷重が作用する。
そして２次元方向に作用する圧縮荷重は、曲げ加工部分の内周面に形成された縦溝群２の多数の角溝２ａが開口部を閉じることにより吸収される。
また３次元方向に作用する圧縮荷重は、曲げ加工部分の内周面に形成された横溝３の複数の角溝３ａが開口部を閉じることにより吸収される。
これによって、より少ないプレス荷重により裏当て金本体１の曲げ加工部分を２次元方向及び３次元方向へ同時に曲げ加工することができるようになると共に、プレスにより曲げ加工を行うため、人力や治具を使用して曲げ加工を行う場合に比べてより精度の高い曲げ加工が可能になる。
【００３２】
次にコラム５の端部に溶接されたダイヤフラム６と絞りコラム７を、２次元方向及び３次元方向に曲げ加工された裏当て金本体１を使用して突合せ溶接する方法（オフセット）を、図５ないし図７に示す図面を参照して説明する。
まずダイヤフラム６と絞りコラム７の大口径側端部をするに当たって、絞りコラム７の大口径側から裏当て金本体１を嵌合して、絞りコラム７の内周面に裏当て金本体１の外周面が隙間なく当接するように裏当て金本体１を仮付けする。
もし裏当て金本体１の各辺の角度が９０°以上に曲げ加工されていたり、何らかの理由で９０°より大きくなっている場合は、各辺部分を把持して閉じる方向へ力を加え、角度を微調整する。
裏当て金本体１の曲げ加工部は予めプレス加工されているため、コーナ部分のＲは変わることはないが、コーナＲに連続する各辺の角度の微調整は工具等により簡単に行うことができる。
裏当て金本体１の外周面がコラム５の内周面に密着するよう各辺の角度調整したら、裏当て金本体１の曲げ加工部分をコラム５のコーナ部５ａに当接するが、このとき隙間が生じているようなら、隙間がなくなるようにさらに各辺の角度を修正しながらコラム１に裏当て金本体３を仮付けし、このとき絞りコラム７の大口径側端部とダイヤフラム６との間に所定のルートギャップが形成されるように、大口径側端部から突出する裏当て金本体１の突出量を決定する。
【００３３】
絞りコラム７に裏当て金本体１を仮付けしたら、絞りコラム７の大口径側端部から突出した裏当て金本体１の突出部をダイヤフラム６に当接し、両者を位置合せした状態で裏当て金本体１の突出部をダイヤフラム６に仮付けする。
そしてこの状態でルートギャップに沿ってダイヤフラム６と絞りコラム７の大口径側端部を突合せ溶接するもので、裏当て金本体１が予め３次元方向に曲げ加工することによって絞りコラム７と裏当て金本体１との間に隙間を生じることなくルートギャップを絞りコラム７の内周面側から閉鎖することができ、これによって溶接の際溶融金属が絞りコラム７の内側へ漏出することがないため、欠肉等の溶接欠陥がない安定した形状の溶接ビードが得られるようになる。
【００３４】
以上のようにして絞りコラム７の大口径側端部にダイヤフラム６を溶接したら、絞りコラム７の小口径側端部にも同様な方法でダイヤフラム６を溶接するもので、曲げ加工部分の残厚ｔ２が人力で曲げ加工する従来の溶接用裏当て金に比べて３〜４．５ｍｍと厚くなっているため、溶接電流の大きいロボット溶接を行った場合でも残厚ｔ２部分が抜け落ちることがなく、これによって溶接電流が途切れることにより生じる溶接の中断が未然に防止できるようになり、溶接作業の能率向上が図れるようになる。
【００３５】
一方図８及び図９は、日照権等の関係で斜め（セットバック）に設置されるコラム８と垂直に接するコラム５とをダイヤフラム６を介して突合せ溶接する場合を示す。
斜め（水平に対しほぼ３０°以内）に設置されるコラム８と垂直に設置されるコラム５とを接続する場合、コラム５，８の先端を所定の角度で切断し、切断面にダイヤフラム６を溶接することになるため、コラム５，８とダイヤフラム６の突合せ部に裏から当接する裏当て金は、コラム５，８端面の傾斜に沿って３次元方向に曲げる必要がある。
なお裏金本体１をプレスにより３次元方向に曲げる方法は、前述したので省略する。
【００３６】
まずコラム５の端部とダイヤフラム６を溶接するに当たっては、裏当て金本体１をコラム５の上方からコラム１の端部に嵌合し仮付けするが、もし隙間が生じているようなら、隙間がなくなるように手直しながらコラム５に裏当て金本体１を仮付けし、コラム５の端部とダイヤフラム６との間に所定のルートギャップが形成されるように、コラム５の端部から突出する裏当て金本体１の突出量を決定する。
また裏当て金本体１の上面は、ダイヤフラム６の傾斜角度θに合致するよう予め斜めに切削加工しておく。
【００３７】
次にコラム５に裏当て金本体１を仮付けしたら、コラム５の端部から突出した裏当て金本体１の突出部の上面をダイヤフラム６に当接し、両者を位置合せした状態で裏当て金本体１の突出部をダイヤフラム６に仮付けする。
そしてこの状態でルートギャップに沿ってコラム５の端部とダイヤフラム６とを突合せ溶接するもので、裏当て金本体１が予め３次元方向に曲げ加工することによってコラム５と裏当て金本体１との間及び裏当て金本体１の上面とダイヤフラム６との間に隙間を生じることなくルートギャップを絞りコラム７の内周面側から閉鎖することができ、これによって溶接の際溶融金属がコラム５の内側へ漏出することがないため、欠肉等の溶接欠陥がない安定した形状の溶接ビードが得られるようになる。
【００３８】
以上のようにしてコラム５の端部にダイヤフラム６を溶接したら、斜めに設置するコラム８の端部にも、同様な方法でダイヤフラム６を溶接するもので、曲げ加工部分の残厚ｔ２が人力で曲げ加工する従来の溶接用裏当て金に比べて厚くなっているため、溶接電流の大きいロボット溶接を行った場合でも残厚ｔ２部分が抜け落ちることがなく、これによって溶接電流が途切れることにより生じる溶接の中断が未然に防止できるようになり、溶接作業の能率向上が図れるようになる。
【００３９】
一方図１０及び図１１は、裏当て金本体１の変形例を示すもので、次にこれらについて説明する。
図１０に示す変形例では、裏当て金本体１の曲げ形状をほぼ角形として、１本の裏当て金本体１でルートギャップ全体をコラム５の内周面側から塞ぐようにしたもので、コラム５端部の内周面に隙間なく当接できる寸法に各辺の長さ及びコーナＲが形成されている。
また図１１は、ほぼＬ字形に形成した裏当て金本体１を４個使用してルートギャップ全体をコラム５の内周面側から塞ぐようにしたもので、コラム５端部の内周面に隙間なく当接できる寸法に各辺の長さ及びコーナＲが形成されている。
何れの変形例の曲げ加工部分の内周面に縦溝群２と横溝３が互いに直交するよう格子状に形成されていることから、２次元方向及び３次元方向に容易に曲げ加工することができる。
なお前記実施の形態及び変形例では、何れも裏当て金本体を３次元方向に曲げて使用する場合について説明したが、２次元方向へ曲げてコラム５とダイヤフラム６とを溶接する際に使用しても勿論よい。
【符号の説明】
【００４０】
１    裏当て金本体
２    縦溝群
２ａ    角溝
３    横溝
３ａ    角溝
５    コラム
６    ダイヤフラム
Ｗ１    裏当て金本体の幅
Ｗ２    溝幅
ｔ１    裏当て金本体の板厚
ｔ２    角溝を形成した後の残厚
Ｌ    曲げ加工部分の長さ
ＢＣＲ    建築構造用冷間ロール成形角型鋼管
ＢＣＰ    築構造用冷間プレス成形角型鋼管
【図１】
2011147989.tif 000003
【図２】
2011147989.tif 000004
【図３】
2011147989.tif 000005
【図４】
2011147989.tif 000006
【図５】
2011147989.tif 000007
【図６】
2011147989.tif 000008
【図７】
2011147989.tif 000009
【図８】
2011147989.tif 000010
【図９】
2011147989.tif 000011
【図１０】
2011147989.tif 000012
【図１１】
2011147989.tif 000013